(57)【要約】      （修正有）【課題】流動性、柔軟性、粘着性に優れ、可塑剤、軟化剤などのブリード物がなく、耐光性に優れ、無機粒子を高充填することが可能である反射材を提供する。【解決手段】（メタ）アクリル系ブロック共重合体５〜９９質量％、および屈折率が１．６以上である無機粒子１〜９５質量％を含有する樹脂組成物からなる。無機粒子は二酸化チタン、酸化マグネシウム、およびアルミナからなる群から選択される少なくとも１つであることが好ましい。【選択図】なし【特許請求の範囲】
【請求項１】
（メタ）アクリル系ブロック共重合体５〜９９質量％、および屈折率が１．６以上である無機粒子１〜９５質量％を含有する樹脂組成物からなる反射材。
【請求項２】
上記無機粒子が、二酸化チタン、酸化マグネシウムおよびアルミナからなる群から選択される少なくとも１つである、請求項１に記載の反射材。
【請求項３】
上記樹脂組成物の反射輝度が９０％以上である、請求項１または請求項２に記載の反射材。
【請求項４】
上記（メタ）アクリル系ブロック共重合体が、２５℃以上のガラス転移温度（Ｔｇ）を有する（メタ）アクリル酸エステルを主体とする重合体ブロック（Ａ）少なくとも１つと、２５℃未満のＴｇを有する（メタ）アクリル酸エステルを主体とする重合体ブロック（Ｂ）少なくとも１つとを有する、請求項１〜３のいずれか１項に記載の反射材。
【請求項５】
射出成形により成形された請求項１〜４のいずれか１項に記載の反射材。
【請求項６】
押出成形により成形された請求項１〜４のいずれか１項に記載の反射材。
【請求項７】
粘着性を有する請求項１〜６のいずれか１項に記載の反射材。
【発明の詳細な説明】
【技術分野】
【０００１】
本発明は反射材に関する。
【背景技術】
【０００２】
近年、樹脂に酸化チタンを配合した樹脂組成物からなる、白色度を向上させて反射率を高めた成形品が、液晶表示のバックライト用反射板、照光式プッシュスイッチや光電スイッチの反射板等に使用されてきている。
【０００３】
例えば、ポリカーボネート樹脂に酸化チタンを配合した樹脂組成物からなる反射板が知られている。この反射板は、酸化チタンの配合量の増加に伴い、ポリカーボネート樹脂の分子量の低下等の劣化、機械的物性の低下や着色等が生じ、要求される高い反射率の反射板を得ることができない。このようなポリカーボネート樹脂の劣化等の問題を解決するため、特定の表面処理を施した酸化チタンと、特定の珪素化合物を使用する方法が検討されている（例えば、特許文献１参照。）。しかしながら、このように処方された組成物においても、ポリカーボネートが元来有する耐光性や成形性が劣る傾向にある等の問題があった。
【０００４】
また、アクリル系共重合体を塗料の樹脂バインダーとし、この樹脂バインダー中に、中空粒子、無機白色顔料を配合した塗料を、フィルム状支持体表面に積層した反射シートが知られている（例えば、特許文献２参照。）。しかし、このアクリル系共重合体は、種々の単量体を有するランダム共重合体であるため、成形体として使用する際に、例えば６０℃以上では軟化してしまい形状安定性などの耐熱性に問題があったり、柔軟性に劣る傾向にあったり、さらに耐寒性に劣る場合もあり、使用できる温度範囲に制限がある等の問題があった。
【先行技術文献】
【特許文献】
【０００５】
【特許文献１】特開平４−１５９３５９号公報
【特許文献２】特開平９−６３３２９号公報
【特許文献３】特開平０６−９３０６０号公報
【特許文献４】特表平０５−５０７７３７号公報
【特許文献５】特開平１１−３３５４３２号公報
【非特許文献】
【０００６】
【非特許文献１】「Ｍａｃｒｏｍｏｌ．  Ｃｈｅｍ．  Ｐｈｙｓ．」，  ２０００年，２０１巻，ｐ．１１０８〜１１１４
【発明の概要】
【発明が解決しようとする課題】
【０００７】
しかして、本発明の目的は、無機粒子の配合割合が高くとも、柔軟性、耐光性、耐熱性に優れる反射材を提供することにある。
【課題を解決するための手段】
【０００８】
本発明によれば、上記の目的は
［１］（メタ）アクリル系ブロック共重合体５〜９９質量％、および屈折率が１．６以上である無機粒子１〜９５質量％を含有する樹脂組成物からなる反射材；
［２］上記無機粒子が二酸化チタン、酸化マグネシウム、およびアルミナからなる群から選択される少なくとも１つである［１］の反射材；
［３］上記樹脂組成物の反射輝度が９０％以上である、［１］または［２］の反射材；
［４］上記（メタ）アクリル系ブロック共重合体が、２５℃以上のガラス転移温度（Ｔｇ）を有する（メタ）アクリル酸エステルを主体とする重合体ブロック（Ａ）少なくとも一つと、２５℃未満のＴｇを有する（メタ）アクリル酸エステルを主体とする重合体ブロック（Ｂ）少なくとも１つとを有する、［１］〜［３］のいずれかの反射材。
［５］射出成形により成形された［１］〜［４］のいずれかの反射材；
［６］押出成形により成形された［１］〜［４］のいずれかの反射材；
［７］粘着性を有する［１］〜［６］のいずれかの反射材；
を提供することにより達成される。
【発明の効果】
【０００９】
本発明により、無機粒子の配合割合が高くとも、流動性に優れた樹脂組成物が得られるので、種々の形状の反射材が製造できる。かかる反射材は反射性能、柔軟性、耐光性、耐熱性に優れる。また、前記特性に加え、粘着性を有する反射材を製造することもできる。
【発明を実施するための形態】
【００１０】
以下、本発明を詳細に説明する。
本発明の反射材は、（メタ）アクリル系ブロック共重合体５〜９９質量％、および屈折率が１．６以上である無機粒子１〜９５質量％を含有する樹脂組成物からなる。なお、本明細書において（メタ）アクリルとは、アクリルおよびメタクリルを総称したものである。
【００１１】
本発明で用いる（メタ）アクリル系ブロック共重合体とは、（メタ）アクリル酸エステル重合体ブロックを２以上有するブロック共重合体を意味する。上記（メタ）アクリル酸エステル重合体ブロックは、（メタ）アクリル酸エステルを主体とする重合体からなる。ここで、（メタ）アクリル酸エステルを主体とするとは、その重合体ブロックに含まれる単量体単位のうち反応性基を有さない（メタ）アクリル酸エステル単位が最も多いことを意味し、（メタ）アクリル酸エステル重合体ブロック中の反応性基を有さない（メタ）アクリル酸エステル単位が、通常５０質量％〜１００質量％、好ましくは８０質量％〜１００質量％、より好ましくは９０質量％〜１００質量％である。
【００１２】
上記（メタ）アクリル酸エステル重合体ブロックを構成する反応性基を有さない（メタ）アクリル酸エステルとしては、例えば（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸ｓｅｃ−ブチル、（メタ）アクリル酸イソブチル、（メタ）アクリル酸ｔｅｒｔ−ブチル、（メタ）アクリル酸アミル、（メタ）アクリル酸イソアミル、（メタ）アクリル酸ｎ−ヘキシル、（メタ）アクリル酸２−エチルヘキシル、（メタ）アクリル酸ペンタデシル、（メタ）アクリル酸ドデシル等の（メタ）アクリル酸アルキル；（メタ）アクリル酸シクロヘキシル、（メタ）アクリル酸イソボルニル等の（メタ）アクリル酸シクロアルキル；（メタ）アクリル酸フェニル、（メタ）アクリル酸ベンジル等の（メタ）アクリル酸アラルキル；（メタ）アクリル酸２−メトキシエチル等の（メタ）アクリル酸アルコキシアルキル；（メタ）アクリル酸フェノキシエチル等の（メタ）アクリル酸フェノキシアルキルなどが挙げられる。これらは１種類を単独で使用してもよいし、２種類以上を混合して使用してもよい。
【００１３】
本発明に用いる（メタ）アクリル系ブロック共重合体の特性を損なわない範囲で、（メタ）アクリル酸エステル重合体ブロックの合成に使用する単量体は、反応性基を有する（メタ）アクリル酸エステルを含有していてもよい。反応性基を有する（メタ）アクリル酸エステルとしては、例えば（メタ）アクリル酸２−ヒドロキシエチル、（メタ）アクリル酸グリシジル、（メタ）アクリル酸アリルなどが挙げられる。これらは、各重合体ブロックの合成に使用する単量体の全質量に対して、通常４０質量％以下、好ましくは２０質量％以下、より好ましくは１０質量％以下の量で使用される。
【００１４】
また、本発明に用いる（メタ）アクリル系ブロック共重合体の特性を損なわない範囲で、上記（メタ）アクリル酸エステル重合体ブロックの合成に使用する単量体として、必要に応じて他の単量体を併用してもよい。
【００１５】
他の単量体としては、例えば、メタクリル酸、アクリル酸、スチレン、α−メチルスチレン、ｐ−メチルスチレン、ｍ−メチルスチレン、アクリロニトリル、メタクリロニトリル、エチレン、プロピレン、イソブテン、ブタジエン、イソプレン、オクテン、酢酸ビニル、無水マレイン酸、塩化ビニル、塩化ビニリデンなどが挙げられる。これら単量体は、通常少量で使用されるが、各重合体ブロックの合成に使用する単量体の全質量に対して、通常４０質量％以下、好ましくは２０質量％以下、より好ましくは１０質量％以下の量で使用される。
【００１６】
本発明で用いる（メタ）アクリル系ブロック共重合体は、上記（メタ）アクリル酸エステル重合体ブロックの他に、必要に応じ、他の重合体ブロックを有していてもよい。
他の重合体ブロックとしては、例えばメタクリル酸、アクリル酸、スチレン、α−メチルスチレン、ｐ−メチルスチレン、ｍ−メチルスチレン、アクリロニトリル、メタクリロニトリル、エチレン、プロピレン、イソブテン、１，３−ブタジエン、イソプレン、オクテン、酢酸ビニル、無水マレイン酸、塩化ビニル、塩化ビニリデンなどの単量体から合成される重合体ブロックまたは共重合体ブロック、ポリエチレンテレフタレート、ポリブチレンテレフタレート、ポリ乳酸、ポリウレタン、ポリジメチルシロキサンからなる重合体ブロックなどが挙げられる。また、上記重合体ブロックには、ブタジエン、イソプレンなどのジエン系単量体を含む単量体から合成された重合体ブロックの水素添加物も含まれる。
【００１７】
上記（メタ）アクリル系ブロック共重合体の分子量は特に限定されないが、反射材となる（メタ）アクリル系ブロック共重合体を含む樹脂組成物を溶融混練により調製する際の溶融混練性の観点および本発明の反射材を製造する際の成形性を良好にする観点などから、ゲルパーミエーションクロマトグラフィー（ＧＰＣ）測定により求めたポリスチレン換算の重量平均分子量として、好ましくは１０，０００〜１５０，０００、より好ましくは３０，０００〜１００，０００である。
【００１８】
上記（メタ）アクリル系ブロック共重合体の分子量分布（重量平均分子量／数平均分子量の値＝Ｍｗ／Ｍｎ）は、本発明の反射材を製造する際の成形性、反射材の表面の平滑性の観点から、好ましくは１．０１〜２．２０の範囲、より好ましくは１．０５〜１．６０の範囲である。分子量分布が２．２０より大きい場合は、高分子量体が多くなって成形加工性が損なわれたり、また低分子量成分が多くなるため表面平滑性が劣ったりする場合がある。
【００１９】
上記（メタ）アクリル系ブロック共重合体は、必要に応じて、分子鎖中又は分子鎖末端に水酸基、カルボキシル基、酸無水物基、アミノ基、トリメトキシシリル基などの官能基を有していてもよい。
【００２０】
上記（メタ）アクリル系ブロック共重合体としては、２５℃以上のガラス転移温度（Ｔｇ）を有する（メタ）アクリル酸エステルを主体とする重合体ブロック（Ａ）少なくとも一つと、２５℃未満のＴｇを有する（メタ）アクリル酸エステルを主体とする重合体ブロック（Ｂ）少なくとも１つとを有する（メタ）アクリル系ブロック共重合体が好ましい。
【００２１】
上記重合体ブロック（Ａ）のＴｇは２５℃以上であるが、好ましくは６０℃以上、より好ましくは８０℃以上、さらに好ましくは１００℃以上である。重合体ブロック（Ａ）のＴｇが上記範囲を満たす（メタ）アクリル系ブロック共重合体を用いると、耐熱性に優れる反射材が得られる。
【００２２】
重合体ブロック（Ａ）を構成する（メタ）アクリル酸エステルとしては、例えばメタクリル酸メチル、メタクリル酸エチル、メタクリル酸イソプロピル、メタクリル酸ｓｅｃ−ブチル、メタクリル酸イソブチル、メタクリル酸ｔｅｒｔ−ブチル、メタクリル酸アミル、メタクリル酸シクロヘキシル、メタクリル酸イソボルニル、メタクリル酸２−メトキシエチル、メタクリル酸フェニルなどのメタクリル酸エステル；アクリル酸メチル、アクリル酸ｔｅｒｔ−ブチル、アクリル酸シクロヘキシル、アクリル酸イソボルニル、アクリル酸シクロヘキシル、アクリル酸フェニルなどのアクリル酸エステルなどが挙げられる。
【００２３】
これらの中でも、得られる反射材の反射性能、耐熱性を向上させる観点から、メタクリル酸メチル、メタクリル酸エチル、メタクリル酸ｔｅｒｔ−ブチル、メタクリル酸アミル、メタクリル酸シクロヘキシル、メタクリル酸イソボルニル、メタクリル酸フェニル、アクリル酸メチル、アクリル酸ｔｅｒｔ−ブチル、アクリル酸シクロヘキシル、アクリル酸イソボルニル、アクリル酸フェニルが好ましく、メタクリル酸メチルがより好ましい。これら（メタ）アクリル酸エステルは１種類を単独で使用してもよいし、２種類以上を混合して使用してもよい。また、上記（メタ）アクリル系ブロック共重合体に、重合体ブロック（Ａ）が２つ以上含まれる場合には、それら重合体ブロック（Ａ）は、同一であっても異なっていてもよい。
【００２４】
重合体ブロック（Ａ）の重量平均分子量は、反射材となる樹脂組成物を溶融混練により調製する際の溶融混練性を良好にする観点、および本発明の反射材を製造する際の溶融成形性を良好にする観点などから、ＧＰＣ測定により求めた標準ポリスチレン換算の重量平均分子量として、好ましくは３，０００〜５０，０００の範囲、より好ましくは５，０００〜３０，０００の範囲である。
【００２５】
上記重合体ブロック（Ｂ）のＴｇは２５℃未満であり、好ましくは０℃以下、より好ましくは−１５℃以下である。重合体ブロック（Ｂ）のＴｇが上記範囲を満たす（メタ）アクリル系ブロック共重合体を用いることにより、柔軟性、耐衝撃性、粘着性に優れる反射材が得られる。
【００２６】
重合体ブロック（Ｂ）を構成する（メタ）アクリル酸エステルとしては、例えばメタクリル酸ｎ−プロピル、メタクリル酸ｎ−ブチル、メタクリル酸アミル、メタクリル酸イソアミル、メタクリル酸ｎ−ヘキシル、メタクリル酸２−エチルヘキシル、メタクリル酸ペンタデシル、メタクリル酸ドデシル、メタクリル酸フェノキシエチルなどのメタクリル酸エステル；アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸アミル、アクリル酸イソアミル、アクリル酸ｎ−ヘキシル、アクリル酸２−エチルヘキシル、アクリル酸ペンタデシル、アクリル酸ドデシル、アクリル酸ベンジル、アクリル酸フェノキシエチル、アクリル酸２−メトキシエチルなどのアクリル酸エステルが挙げられる。
【００２７】
これらの中でも、得られる反射材の反射性能、柔軟性、耐衝撃性、粘着性を向上させる観点から、メタクリル酸ｎ−プロピル、メタクリル酸ｎ−ブチル、メタクリル酸ｎ−ヘキシル、メタクリル酸２−エチルヘキシル、メタクリル酸ペンタデシル、メタクリル酸ドデシル、メタクリル酸フェノキシエチル、アクリル酸メチル、アクリル酸エチル、アクリル酸ｎ−プロピル、アクリル酸ｎ−ブチル、アクリル酸イソブチル、アクリル酸ｓｅｃ−ブチル、アクリル酸アミル、アクリル酸イソアミル、アクリル酸ｎ−ヘキシル、アクリル酸２−エチルヘキシル、アクリル酸ペンタデシル、アクリル酸ドデシル、アクリル酸ベンジル、アクリル酸フェノキシエチル、アクリル酸２−メトキシエチルが好ましく、アクリル酸エチル、アクリル酸ｎ−プロピル、アクリル酸ｎ−ブチル、アクリル酸ｎ−ヘキシル、アクリル酸２−エチルヘキシル、アクリル酸ペンタデシル、アクリル酸ドデシル、アクリル酸ベンジル、アクリル酸フェノキシエチル、アクリル酸２−メトキシエチルがより好ましい。これら（メタ）アクリル酸エステルは１種類を単独で使用してもよいし、２種類以上を混合して使用してもよい。また、上記（メタ）アクリル系ブロック共重合体に、重合体ブロック（Ｂ）が２つ以上含まれる場合には、それら重合体ブロック（Ｂ）は、同一であっても異なっていてもよい。
【００２８】
なお、上記重合体ブロック（Ａ）は、上記Ｔｇの要件を満たす限り、重合体ブロック（Ｂ）を構成する（メタ）アクリル酸エステルを構成単位として含んでいてもよく、重合体ブロック（Ｂ）は、上記Ｔｇの要件を満たす限り、重合体ブロック（Ａ）を構成する（メタ）アクリル酸エステルを構成単位として含んでいてもよい。
【００２９】
上記重合体ブロック（Ａ）および（Ｂ）を有する（メタ）アクリル系ブロック共重合体の結合形態としては、例えば、直鎖状、分岐状、放射状、またはそれらの２つ以上が組合わさった結合形式などいずれの形式でもよいが、直鎖状であることが好ましい。上記（メタ）アクリル系ブロック共重合体の具体例としては、重合体ブロックが直鎖状に２個結合したジブロック共重合体、重合体ブロックが直鎖状に３個結合したトリブロック共重合体、重合体ブロックが直鎖状に４個結合したテトラブロック共重合体、重合体ブロックが直鎖状に５個結合したペンタブロック共重合体などが挙げられる。これらの中でも、成形性、溶融混練性、力学特性、粘着性のバランスの観点から、重合体ブロック（Ａ）−重合体ブロック（Ｂ）−重合体ブロック（Ａ）からなるトリブロック共重合体、重合体ブロック（Ａ）−重合体ブロック（Ｂ）からなるジブロック共重合体、またはこれらブロック共重合体の混合物が好ましい。
【００３０】
上記（メタ）アクリル系ブロック共重合体中の重合体ブロック（Ａ）および重合体ブロック（Ｂ）のＴｇは、（メタ）アクリル系ブロック共重合体をＤＳＣ測定して得られた曲線において認められる重合体ブロック（Ａ）および重合体ブロック（Ｂ）の転移領域の外挿開始温度である。具体的な測定方法は、以下の実施例で後述する。上記ＤＳＣ測定で得られる曲線に基づけば、本発明で用いる（メタ）アクリル系ブロック共重合体では、重合体ブロック（Ａ）及び重合体ブロック（Ｂ）に由来する複数のＴｇが求められる。重合体ブロック（Ａ）及び重合体ブロック（Ｂ）のＴｇは、それぞれの重合体ブロックと同様の化学構造（単量体組成、立体規則性等）を有する重合体のＴｇと同一または近い温度であるので、これら複数のＴｇがどの重合体ブロックに由来するものかは容易に判定できる。なお、重合体ブロック（Ａ）および重合体ブロック（Ｂ）と同様の化学構造を有する重合体は、（メタ）アクリル系ブロック共重合体を1Ｈ−ＮＭＲ、13Ｃ−ＮＭＲなどで分析して、重合体ブロック（Ａ）および重合体ブロック（Ｂ）の単量体組成、立体規則性などの化学構造を求め、その化学構造が再現されるように適宜重合を行うことにより製造できる。
【００３１】
本発明の反射材に用いる、上記（メタ）アクリル系ブロック共重合体を含む樹脂組成物は、反射材として使用する際に、その形態を保持可能な弾性率と柔軟性とが必要となる。そのため、（メタ）アクリル系ブロック共重合体の重合体ブロック（Ａ）と重合体ブロック（Ｂ）との質量比（重合体ブロック（Ａ）／重合体ブロック（Ｂ））は、５／９５〜６５／３５であることが好ましく、２０／８０〜５０／５０であることがより好ましい。上記重合体ブロック（Ａ）／重合体ブロック（Ｂ）の質量比において重合体ブロック（Ａ）の割合が５よりも小さい場合には、（メタ）アクリル系ブロック共重合体と無機粒子とを溶融混練する際に粘着性が高くなりすぎて取扱性に劣る場合があり、また重合体ブロック（Ａ）の分子量が小さくなりすぎて、反射材の耐熱性、形状保持性に劣る場合がある。重合体ブロック（Ａ）／重合体ブロック（Ｂ）の質量比において重合体ブロック（Ａ）の割合が６５より大きい場合には、反射材の有する柔軟性、耐衝撃性が十分に発現しない傾向にある。また、本発明の反射材に粘着性を付与するには、取扱性と粘着性のバランスの観点から、重合体ブロック（Ａ）/重合体ブロック（Ｂ）の質量比が、１０／９０〜３５／６５であることがより好ましい。
【００３２】
上記（メタ）アクリル系ブロック共重合体は、２３℃で測定した屈折率が１．４５以上１．５０以下であるものが好ましい。ここで、（メタ）アクリル系ブロック共重合体の屈折率は、プレス成形機を用いて２３０℃の条件下で得られた厚さ３ｍｍのプレスシートを使用し、ＪＩＳ  Ｋ７１４２のＡ法に準拠して２３℃で測定した。
【００３３】
上記（メタ）アクリル系ブロック共重合体は、反射材の反射性を向上させるために光学特性に優れることが好ましい。光学特性に優れるためには、（メタ）アクリル系ブロック共重合体の分子量分布が小さいことが好ましい。かかる分子量分布の小さい（メタ）アクリル系ブロック共重合体を製造する方法としては、リビング重合方法が好ましい。
【００３４】
リビング重合とは、ブロック共重合体を構成する重合体ブロックの単量体を重合し、この重合が失活又は停止する前に他の単量体を重合してブロック共重合体を製造する方法であり、例えば、有機希土類金属錯体を重合開始剤として重合する方法（特許文献３を参照）、有機アルカリ金属化合物を重合開始剤としアルカリ金属又はアルカリ土類金属の塩などの鉱酸塩の存在下でアニオン重合する方法（特許文献４を参照）、有機アルミニウム化合物の存在下で、有機アルカリ金属化合物を重合開始剤としアニオン重合する方法（特許文献５を参照）、原子移動ラジカル重合方法（非特許文献１を参照）などが挙げられる。
【００３５】
上記製造方法のうち、有機アルミニウム化合物の存在下で有機アルカリ金属化合物を重合開始剤としてアニオン重合する方法による場合は、重合途中での重合活性末端の失活が少ないのでホモポリマー等の混入が少なく、重合転化率が高いので得られる重合体中の残存単量体が極めて少ない。このため、分子量分布の小さな（メタ）アクリル系ブロック共重合体を得ることができる。また、重合体ブロック（Ａ）を構成する単量体がメタクリル酸エステルの場合、得られる重合体ブロックの分子構造が高シンジオタクチックとなり、耐熱性を高める効果がある。そして、比較的温和な温度条件下でリビング重合が可能である。以上の点から、上記（メタ）アクリル系ブロック共重合体は、有機アルミニウム化合物の存在下で、有機アルカリ金属化合物を重合開始剤としてアニオン重合する方法により、好ましく製造される。
【００３６】
有機アルミニウム化合物としては、下記一般式（Ｉ）で示される化合物が挙げられる。
ＡｌＲ1Ｒ2Ｒ3  （Ｉ）
（上記式（Ｉ）中、Ｒ1、Ｒ2及びＲ3は、それぞれ独立して、置換基を有していてもよいアルキル基、置換基を有していてもよいシクロアルキル基、置換基を有していてもよいアリール基、置換基を有していてもよいアラルキル基、置換基を有していてもよいアルコキシ基、置換基を有していてもよいアリールオキシ基、置換基を有していてもよいＮ，Ｎ−二置換アミノ基、又はハロゲン原子を表す。なお、Ｒ1、Ｒ2、及びＲ3から選ばれる２つが、互いに結合して、置換基を有していてもよいアルキレン基、置換基を有していてもよいアリーレン基、置換基を有していてもよいアリーレンジアルキル基、置換基を有していてもよいアルキレンジオキシ基、置換基を有していてもよいアリーレンジオキシ基を形成していてもよい。）
【００３７】
有機アルミニウム化合物としては、重合のリビング性の高さ、取扱いの容易さなどの点から、イソブチルビス（２，６−ジ−ｔｅｒｔ−ブチルフェノキシ）アルミニウム、イソブチルビス（２，６−ジ−ｔｅｒｔ−ブチル−４−メチルフェノキシ）アルミニウム、イソブチル〔２，２’−メチレンビス（４−メチル−６−ｔｅｒｔ−ブチルフェノキシ）〕アルミニウムが好ましい。
【００３８】
有機アルカリ金属化合物としては有機リチウム化合物が好ましい。該有機リチウム化合物としては、ｎ−プロピルリチウム、ｎ−ブチルリチウム、ｓｅｃ−ブチルリチウム、テトラメチレンジリチウムなどのアルキルリチウム又はアルキルジリチウム；フェニルリチウム、キシリルリチウム等のアリールリチウム又はアリールジリチウム；ベンジルリチウム、ジイソプロペニルベンゼンとブチルリチウムの反応により生成するジリチウム等のアラルキルリチウム又はアラルキルジリチウム；リチウムジメチルアミド等のリチウムアミド；メトキシリチウムなどのリチウムアルコキシドなどが挙げられる。
【００３９】
上記有機アルカリ金属化合物の中でも、重合開始効率が高いことから、アルキルリチウムが好ましく、ｔ−ブチルリチウム、ｓｅｃ−ブチルリチウムがより好ましく、ｓｅｃ−ブチルリチウムがさらに好ましい。
【００４０】
また、上記アニオン重合は、通常、重合反応に対して不活性な溶媒の存在下で行われる。このような溶媒としては、例えば、ベンゼン、トルエン、キシレンなどの炭化水素；クロロホルム、塩化メチレン、四塩化炭素などのハロゲン化炭化水素；テトラヒドロフラン、ジエチルエーテルなどのエーテルなどが挙げられる。
【００４１】
上述のアニオン重合により（メタ）アクリル系ブロック共重合体を製造する方法としては、例えば、各重合体ブロックを逐次重合する方法が挙げられる。
本発明の反射材となる樹脂組成物に含まれる無機粒子の屈折率（ＪＩＳ  Ｋ７１４２  Ｂ法により２３℃で測定した値）は、１．６以上であり、好ましくは１．７以上、より好ましくは１．９以上である。屈折率が上記範囲にあることにより、（メタ）アクリル系ブロック共重合体との屈折率差が大きくなり、反射性能が優れた反射材が得られる。無機粒子としては、酸化チタン、アルミナ、酸化亜鉛、酸化マグネシウム、炭酸バリウム、炭酸マグネシウムが挙げられ、中でも、酸化チタン、酸化亜鉛が好ましく、酸化チタンがより好ましい。
【００４２】
また、上記無機粒子及び（メタ）アクリル系ブロック共重合体を含む本発明の樹脂組成物から製造される本発明の反射材の一形態である厚さ３ｍｍのシートの白色度（（メタ）アクリル系ブロック共重合体と無機粒子の質量比＝８０／２０で、ＪＩＳ  Ｚ  ８７１５に準拠し、Ｄ６５光、視野角２度にて測定したＷＩ値）は、反射材として使用する観点からは５０〜１００％の範囲を満たす無機粒子が好ましく、６５〜１００％の範囲を満たす無機粒子がより好ましい。
【００４３】
上記白色度を満たす無機粒子としては、酸化チタン、アルミナ、酸化亜鉛、酸化マグネシウム、炭酸バリウム、炭酸マグネシウムが挙げられ、中でも、酸化マグネシウムが好ましい。また、上記した白色度を満たす範囲であれば、ガラスなどのセラミックスや雲母などの鉱物上に、酸化チタンなどのような屈折率の高い透明性又は半透明性の金属酸化物を被覆したパール顔料を使用することもできる。これら無機粒子は１種単独で使用してもよいし、２種以上組み合わせて使用してもよい。
【００４４】
酸化チタンは屈折率が高く、（メタ）アクリル系ブロック共重合体との屈折率差が大きい。酸化チタンには、アナターゼ型、ルチル型など種々の結晶構造があるが、（メタ）アクリル系ブロック共重合体との屈折率差をより大きくするという観点からは、ルチル型酸化チタンが好ましい。屈折率差が大きいほど、（メタ）アクリル系ブロック共重合体と酸化チタンとの境界面で光の屈折散乱作用が大きくなる。また、酸化チタンは可視光に対する光吸収能が小さいことから、少ない配合量でも優れた反射性能を反射材に付与できる。
【００４５】
無機粒子の平均粒径は、通常０．０５μｍ〜５μｍ、好ましくは０．０５μｍ〜１μｍ、さらに好ましくは０．１μｍ〜１μｍである。無機粒子の平均粒径が上記範囲外である場合には、可視光の反射率が低くなる場合がある。なお、本明細書において、平均粒径は、レーザー回折散乱法によって求めた粒度分布における積算値５０％での粒径である。
【００４６】
本発明で使用される樹脂組成物中の（メタ）アクリル系ブロック共重合体の含有量は、５〜９９質量％であり、樹脂組成物の成形性および反射材の反射性能の観点からは３５〜９５質量％が好ましく、５０〜８０質量％がより好ましい。
【００４７】
本発明で使用される樹脂組成物中の無機粒子の含有量は、１〜９５質量％であり、樹脂組成物の成形性および反射材の反射性能の観点からは、５〜６５質量％が好ましく、２０〜５０質量％がより好ましい。
【００４８】
粘着性を反射材に付与する観点からは、上記樹脂組成物中、（メタ）アクリル系ブロック共重合体の含有量が７０〜９５質量％で、無機粒子の含有量が５〜３０質量％であることが好ましい。このような組成の樹脂組成物からなる反射材は粘着シートとして有用である。
【００４９】
また、反射材に粘着性を求めない場合には、上記樹脂組成物中、（メタ）アクリル系ブロック共重合体の含有量が３５〜９０質量％で、無機粒子の含有量が１０質量％〜６５質量％であることが好ましい。このような組成の樹脂組成物からなる反射材は通常の成形品として好適である。
【００５０】
本発明の反射材に使用される樹脂組成物の反射輝度（ＪＩＳＺ８７０１に準拠して求めた反射による物体色の三刺激値（ＸＹＺ座標系）におけるＹ値：Ｄ６５光、視野角２度）は、６５％以上であることが好ましく、９０％以上であることがより好ましい。反射輝度が上記下限値未満である場合には、反射材としての所望の性能が発現しにくい傾向にある。
【００５１】
上記樹脂組成物には、本発明の効果を損なわない範囲で、樹脂、ゴムなどの他の重合体が含まれていてもよい。また、上記樹脂組成物には、軟化剤、滑剤、可塑剤、粘着剤、粘着付与剤、熱安定剤、酸化防止剤、光安定剤、帯電防止剤、難燃剤、発泡剤、着色剤、染色剤などの添加剤が含まれていてもよい。これら他の重合体及び添加剤は、上記樹脂組成物に１種含まれていてもよいし、２種以上含まれていてもよい。
【００５２】
上記他の重合体としては、例えば、ポリメタクリル酸メチル及びメタクリル酸エステル共重合体などのアクリル樹脂；ポリエチレン、エチレン−酢酸ビニル共重合体、ポリプロピレン、ポリブテン−１、ポリ−４−メチルペンテン−１、ポリノルボルネン等のオレフィン系樹脂；エチレン系アイオノマー；ポリスチレン、スチレン−無水マレイン酸共重合体、ハイインパクトポリスチレン、ＡＳ樹脂、ＡＢＳ樹脂、ＡＥＳ樹脂、ＡＡＳ樹脂、ＡＣＳ樹脂、ＭＢＳ樹脂等のスチレン系樹脂；メチルメタクリレート−スチレン共重合体；ポリエチレンテレフタレート、ポリブチレンテレフタレート、ポリ乳酸等のポリエステル樹脂；ナイロン６、ナイロン６６、ポリアミドエラストマー等のポリアミド系樹脂；ポリカーボネート、ポリ塩化ビニル、ポリ塩化ビニリデン、ポリビニルアルコール、エチレン−ビニルアルコール共重合体、ポリアセタール、ポリフッ化ビニリデン、ポリウレタン、変性ポリフェニレンエーテル、ポリフェニレンスルフィド、シリコーンゴム変性樹脂などが挙げられる。中でも、上記組成物に含まれる（メタ）アクリル系ブロック共重合体との相容性の観点、反射材の耐光性の観点から、アクリル樹脂が好ましい。
【００５３】
また、添加剤として熱安定剤又は酸化防止剤が樹脂組成物に含まれていると、耐熱性、耐光性がさらに良好になる。これら他の重合体及び添加剤は、上記組成物を成形して反射材を製造する際に添加されてもよい。
【００５４】
本発明で使用される樹脂組成物は、各成分を、例えばニーダー、ミキシングロール、バンバリーミキサー、単軸押出機、二軸押出機などの装置を用いて、溶融混練することにより製造できる。
【００５５】
また、上記樹脂組成物は、反射材として使用するため、その形態を保持可能な弾性率と柔軟性、さらに耐衝撃性を有することが好ましい。また、必要に応じて粘着性を有していてもよい。
【００５６】
上記樹脂組成物の弾性率は反射材の用途に応じて適宜設定できる。例えば、該樹脂組成物を、粘着性を必要としない用途で使用する場合には、２５℃での引張弾性率は、好ましくは１００ＭＰａ〜２５００ＭＰａ、より好ましくは２００ＭＰａ〜２０００ＭＰａである。引張弾性率が上記上限値よりも大きな場合には、柔軟性に劣る傾向にある。
【００５７】
上記樹脂組成物を粘着性が必要な用途、例えば、シーリング部材、粘接着部材などの用途で使用する場合には、２５℃での引張弾性率は、好ましくは１００ＭＰａ以下である。
本発明の反射材の形状としては、シート状（フィルム状を包含する）、板状、チューブ状、柱状、錐状、錐台状などが挙げられる。なお、チューブ状、柱状の中には、ロッド状、ファイバー状などの形状以外にも、断面形状が、三角形、四角形などの角柱状、半円、Ｌ字形、Ｔ字形、Ｕ字形、山形又はこれらの組合せなどの不整形などの形状も含まれる。また、フィルム状の反射材には、その主要部がフィルム状である部材も含まれうる。シート状、チューブ状、柱状、錐状、及び錐台状の反射材についても同様である。さらに柱状、錐状、錐台状には、カプセル形状、弾丸形状などの略柱状、略錐状、および略錐台状も含まれうる。反射材の外部は、典型的には上記形状を有するが、その内部は用途に応じて中空であってもよい。また、反射光の向きを所望の方向へ反射させたい場合には、成形品の表面に適切なパターン形状が賦型されていてもよい。本発明の反射材は、他の樹脂、フィルム、金属などとの複合成形品の一部（複合成形品の表皮層など）を構成するものでもよく、特に導光部材と本発明の反射材が複合していると、成形品内を導光している光を反射させることで効率的に取り出すことができる。
【００５８】
本発明の反射材は、上記樹脂組成物を成形して得られる。成形法としては、例えば押出成形法、圧縮成形法、ブロー成形法、真空成形法、射出成形法などの樹脂組成物を溶融成形する方法；樹脂組成物を支持体等にホットメルト塗工して成形する方法；支持体等に樹脂組成物を含有する液体（溶液、エマルジョンなど）を塗工して乾燥させて成形する、いわゆる溶液塗工による成形法などが挙げられる。これら成形法により、上述した種々の形状の反射材を製造できる。
【００５９】
上記反射材のうち、粘着性を有する反射材（例えば、粘着反射シートなど）を成形する場合には、ホットメルト塗工又は溶液塗工による成形方法が好ましい。
押出成形法としては、例えばダイを用いる方法（ラミネート法、共押出法など）、インフレーション法（共押出法など）などが挙げられる。
【００６０】
ダイを用いる方法では、例えば、上記樹脂組成物を二軸押出機などで溶融混練し、該押出機に取り付けられたダイからシート状など所望の形状にして、溶融状態の樹脂組成物を押出し、押出された成形品を冷却することにより、本発明の反射材を製造できる。上記ダイとしては、例えば、Ｔダイ、コートハンガーダイ、その他公知のダイが挙げられる。上記押出成形での溶融押出温度は、通常１２０℃〜３００℃である。上記押出成形法は、板状（シート状又はフィルム状）の反射材を製造する方法として好適である。また、導光性能を有する透明部材を、本発明の反射材と共押出することで、反射材付きの導光部材を作成することができる。特に本発明記載の（メタ）アクリル系ブロック共重合体を透明部材として使用すると、透明部材と反射材との界面接着力に優れるため好ましい。
【００６１】
射出成形法では、例えば、溶融した上記樹脂組成物を、所望の形状の金型内に射出し、冷却することにより、本発明の反射材を製造できる。射出成形法では、本発明で用いられる樹脂組成物単独の反射材を製造することもできるし、他の樹脂、フィルム、金属などと複合成形品を製造することもできる。他の樹脂、フィルム、金属などとの複合成形品を製造する場合の射出成形法には、例えばインサート法、二色法、コアバック法、およびサンドイッチ法などが挙げられる。射出成形での溶融射出温度は、通常１４０℃〜３００℃である。上記射出成形法は、所望の立体形状（例えば、チューブ状、柱状、シート状など）の反射材を製造する方法として好適である。特に、径のサイズが部分的に異なるような柱状成形体や支持体の表面の一部のみに反射材を備えた複合成形体など、やや複雑な形状の成形体を作製する場合に、好適である。
【００６２】
上記ホットメルト塗工による成形法としては、フィルム状又はシート状の部材の製造に用いられる一般的な方法を用いることができる。具体的には、例えば、溶融混練して上記樹脂組成物を調製し、ポリエチレンテレフタレート等の耐熱材料からなる支持体フィルムもしくは支持体シート、あるいはスチールベルト等の平板又はロール上に、ロールコーター、ダイコーター、コンマコーターなどを用いて樹脂組成物の溶融物を塗工し、これを冷却することにより、反射材を製造できる。
【００６３】
上記溶液塗工による成形法としては、フィルム状又はシート状の部材の製造に用いられる一般的な方法を用いることができる。例えば、ポリエチレンテレフタレート等の耐熱材料からなる支持体フィルムもしくは支持体シート、またはスチールベルト等の平板もしくはロール上に、バーコーター、ロールコーター、ダイコーター、コンマコーターなどを用いて上記樹脂組成物を含有する液体（例えば、溶液、エマルジョンなど）を流延し、乾燥により溶媒を除去することにより、反射材を製造できる。なお、支持体と得られた反射材とは、剥離して使用する場合もあるし、剥離せず一体で使用する場合もある。
【００６４】
上記溶液塗工法で用いられる溶媒としては、その組成物を液状物として塗工できる溶媒である限り特に限定されないが、例えば、トルエン、酢酸エチル、エチルベンゼン、塩化メチレン、クロロホルム、テトラヒドロフラン、メチルエチルケトン、ジメチルスルホキシド、トルエン-エタノール混合溶媒等が挙げられる。中でもトルエン、エチルベンゼン、酢酸エチル、およびメチルエチルケトンが好ましい。
【００６５】
粘着性を有する反射材、特に粘着反射シートを製造する場合には、上記ホットメルト塗工や溶液塗工によってシート状の部材を作製できる。無機粒子の分散状態を安定させる観点からは、ホットメルト塗工による成形法が好ましい。
【００６６】
上記反射材の用途としては、照明部材の傘、照明用品、液晶バックライト用反射シートなどが挙げられる。また、反射材の中でも、粘着性を有する反射材、典型的には粘着反射シートとして用いる場合には、支持体と一体化して使用する粘着テープ型反射材、支持体を剥離して使用する両面粘着シート型反射材などが挙げられる。これらのうち、両面粘着シート型反射材は、部品の固定や、衝撃吸収性能、振動吸収性能も兼ねて使用できる。
【実施例】
【００６７】
以下、実施例等により本発明を具体的に説明するが、本発明はかかる実施例により何ら限定されるものではない。なお、実施例及び比較例中の各種物性は以下の方法により測定又は評価した。
【００６８】
（１）重量平均分子量（Ｍｗ）
（メタ）アクリル系ブロック共重合体及びアクリル樹脂の重量平均分子量（Ｍｗ）は、ゲルパーミエーションクロマトグラフィー（以下ＧＰＣと略記する）により標準ポリスチレン換算分子量で求めた。
・装置：東ソー株式会社製ＧＰＣ装置「ＨＬＣ−８０２０」
・分離カラム：東ソー株式会社製の「ＴＳＫｇｅｌ ＧＭＨＸＬ」、「Ｇ４０００ＨＸＬ」及び「Ｇ５０００ＨＸＬ」を直列に連結
・溶離剤：テトラヒドロフラン
・溶離剤流量：１．０ｍｌ／分
・カラム温度：４０℃
・検出方法：示差屈折率（ＲＩ）
【００６９】
（２）（メタ）アクリル系ブロック共重合体中の各重合体ブロックの構成割合（質量比）
（メタ）アクリル系ブロック共重合体における各重合体ブロックの構成割合1Ｈ−ＮＭＲ測定によって求めた。
・装置：日本電子株式会社製「ＪＮＭ−ＬＡ４００」
・重溶媒：重水素化クロロホルム
【００７０】
（３）各重合体ブロックのガラス転移温度（Ｔｇ）
メトラー社製「ＤＳＣ−８２２を」用いて、昇温速度１０℃／分の条件でＤＳＣ測定して得られた曲線から求めた外挿開始温度（Ｔｇｉ）をガラス転移温度（Ｔｇ）とした。
【００７１】
（４）混練溶融性
実施例及び比較例で調製する樹脂組成物の原料６０ｍｌをニーダー（ラボプラストミル、東洋精機製作所製）中で、２３０℃、回転数１００ｒｐｍの条件下で５分間混練し、混練できるかどうかを以下の基準で判定した。
混練性良好：○
溶融粘度が高いため、低速（例えば３０ｒｐｍ）/高温（例えば２６０℃）にする必要がある：×
【００７２】
（５）メルトフローレート（ＭＦＲ）
ＪＩＳ  Ｋ７２１０に準じて、２３０℃、２．１６ｋｇ荷重における、実施例および比較例で調製した樹脂組成物のＭＦＲを測定し、流動性の指標とした。
【００７３】
（６）反射輝度
実施例及び比較例で得られた反射材試験片の反射輝度を測定した。反射輝度として、ＪＩＳ  Ｚ８７０１に準拠してＤ６５光、視野角２度、開口径６ｍｍφの測定条件で求めた反射による物体色の三刺激値（ＸＹＺ座標系）におけるＹ値（％）で評価した。Ｙ値が１００％に近いほど反射輝度に優れる。
【００７４】
（７）耐光性
実施例及び比較例で得られた反射材試験片について、ＪＩＳ  Ｋ７３５０−２に準じて、アトラス・ウエザオメータ  Ci  4000（東洋精機製作所製）を用いて、ブラックパネル温度（ＢＰＴ）＝８９℃の条件下でキセノン曝露試験を行い、１００ＭＪ/ｍ2曝露後の反射材試験片の色相変化、表面性変化を目視観察し、以下の基準で耐光性を判断した。
色相・表面性ともに変化なし：○
色相の変化（黄変など）または表面性の変化（表面の荒れ、光沢がなくなるなど）有り：×
【００７５】
（８）成形性
射出成形機（日精樹脂工業（株）社製、ＵＨ−１０００）により、実施例２及び比較例６，７で調製した樹脂組成物から、縦８０ｍｍ×横８０ｍｍ×厚み１ｍｍの平板を、実施例２および比較例６は２３０℃、比較例７は２６０℃の条件下にて、射出成形した。
○：フローマークおよび割れの無い平板を得ることができた
×１：成形時に一部割れが生じた
×２：流動性が足りずに充填不足により、成形不良が生じた
とした。
【００７６】
（９）耐衝撃性
実施例及び比較例で得られた反射材試験片を用いて、ＪＩＳ  Ｋ７１１１に準拠して、シャルピー衝撃強度（ノッチ付）を測定した。
３ｋＪ／ｍ2以上の場合：○
３ｋＪ／ｍ2未満の場合：×
【００７７】
（１０）耐加水分解性
実施例及び比較例で得られた反射材試験片を、８０℃、９５％ＲＨの条件下に４週間保持した後、引張強度を測定し、その保持率を評価して耐加水分解性の指標とした。
８０％以上の場合：○
８０％未満の場合：×
【００７８】
（１１）粘着性
後述する方法で作製した厚さ３００μｍのプレスシートのプローブタックを、ＡＳＴＭ  Ｄ  ２９７９に準拠して測定し、粘着性の指標とした。
用いたプローブ  直径５ｍｍ、
測定荷重  １７．４ｇ／５ｍｍφ（９．７９ｋＰａ）
接触時間  １秒
剥離速度  １０ｍｍ／ｓｅｃ
測定機器  Ｐｒｏｂｅ  Ｍａｔｅｒｉａｌ  Ａｎａｌｙｚｅｒ  ＰＭＡ−１０００  （ＣｈｅｍＩｎｓｔｒｕｍｅｎｔｓ社製）
【００７９】
［合成例］（メタ）アクリル系ブロック共重合体（Ｉ）〜（ＩＶ）
窒素雰囲気下で、ｓｅｃ−ブチルリチウムを重合開始剤として用い、イソブチルビス（２，６−ジ−ｔｅｒｔ−ブチルフェノキシ）アルミニウムの存在下、乾燥トルエン中で各重合体ブロックに相当する単量体（メタクリル酸メチル、アクリル酸ｎ−ブチル）を逐次添加してアニオンリビング重合する方法により合成し、用いたアルミニウム分、リチウム分を除去後、脱揮２軸押出機により（メタ）アクリル系ブロック共重合体（Ｉ）〜（ＩＶ）を得た。表１に（メタ）アクリル系ブロック共重合体（Ｉ）〜（ＩＶ）の詳細を示す。
【００８０】
【表１】
2013125134.tif 000002
［実施例１〜５および比較例１〜８］
樹脂組成物および試験片の作製
（メタ）アクリル系ブロック共重合体（Ｉ）〜（ＩＶ）及び下記の各樹脂、無機粒子を、表２に示す配合で、各実施例および各比較例で使用する樹脂組成物を、上記に示した方法により表中記載の温度で、ラボプラストミルにて１００ｒｐｍの条件下、５分間溶融混練し、樹脂組成物を得た。得られた樹脂組成物を、ミニマックス成形機を用い、２３０℃の条件下で、縦３０ｍｍ×横６ｍｍ×厚さ３ｍｍの反射材試験片（小型成形品）を作製した。なお、ポリカーボネート樹脂を使用した配合においては、２６０℃で成形を行った。各実施例、比較例で得られた物性評価結果を表２および表３に示す。
ＰＭＭＡ樹脂：パラペットＧＦ  （株）クラレ製
ＰＣ樹脂    ：ユーピロンＨ３０００  （株）三菱エンジニアリングプラスチックス社製
ＴＰＵ樹脂    ：ミラクトラン  ＥＴ−３８５−１０  ＢＡＳＦジャパン社製
酸化チタン    ：  タイペーク  ＷＨＩＴＥ  ＣＲ−９０  石原産業社製
酸化マグネシウム：  和光純薬社製
アルミナ      ：  ＡＬ−４３  昭和電工社製
タルク        ：ＰＫＰ−８０（メディアン径１４．０μｍ）  富士タルク工業社製
シリカ        ：ＣＲＹＳＴＡＬＩＴＥＡ−１（高強度結晶製シリカ、メディアン径１０．８μｍ）  龍森工業社製
炭酸カルシウム：白艶華Ａ  白石カルシウム社製
ホットメルト粘着剤（Ｉ）：ハイボンＸＨ１１８−１  日立化成ポリマー社製
【００８１】
また、実施例２で得られた樹脂組成物を、押出成形機を用いて２３０℃で溶融混練し、Ｔダイから押出して、厚さ０．２ｍｍ、幅１４０ｍｍのフィルムを得た。
実施例２、比較例６および比較例７の配合にて、縦８０ｍｍ×横８０ｍｍ×厚み１ｍｍの平板を、上記のとおり射出成形で製造し、その射出成形性を評価した。
【００８２】
【表２】
2013125134.tif 000003
実施例１〜５の樹脂組成物は、溶融混練性に優れ、成形した反射材の耐光性、耐衝撃性、耐加水分解性に優れていた。さらに実施例１〜５においては、特に優れた反射性能を有する反射材が得られることがわかった。
【００８３】
一方、（メタ）アクリル系ブロック共重合体単独で用いた比較例４は、反射性能を示さない。また、ＴＰＵ（熱可塑性ポリウレタン）樹脂を使用した比較例５は、耐光性、耐加水分解性に劣る。ＰＭＭＡ樹脂を用いた比較例６は、成形性、耐衝撃性に劣る。ポリカーボネート樹脂を用いた比較例７は、成形性に劣る。
【００８４】
［実施例２、６、７、８および比較例８］
表３に示す配合で、ラボプラストミルにて１００ｒｐｍ、２３０℃の条件下、５分間溶融混練し、樹脂組成物を得た。得られた樹脂組成物を、プレス成形機を用い、２３０℃の条件下で得られた厚さ３００μｍのプレスシートの粘着性を評価した。
【００８５】
【表３】
2013125134.tif 000004
実施例２は優れた反射性能と耐光性を有する。但し、重合体ブロック（Ａ）／重合体ブロック（Ｂ）の質量比が５０／５０のトリブロック共重合体（Ｉ）を使用しており、粘着性は示さなかった。一方、実施例６、実施例７および実施例８は、粘着性発現に適した重合体ブロック（Ａ）／重合体ブロック（Ｂ）の質量比が１０／９０〜３５／６５の範囲内であるトリブロック共重合体を用いており、優れた粘着性を有する。また、実施例７よりトリブロック共重合体およびジブロック共重合体を併用することでも優れた粘着性を有する反射材が得られる。
【００８６】
また、（メタ）アクリル系ブロック共重合体の代わりに汎用のホットメルト粘着剤を使用した比較例８では、粘着剤自体が淡黄色で白色度が低下することに加え、得られた反射材は曝露後に着色が生じ、耐光性に劣るものであった。
【産業上の利用可能性】
【００８７】
本発明の反射材となる樹脂組成物は、無機粒子の配合割合を高くしても、流動性に優れるため、所望の形状の反射材を容易に製造できる。本発明の反射材は、反射性能、柔軟性、耐光性、耐熱性にも優れる。本発明の反射材は、液晶ディスプレイパネルのバックライト装置などの光学用途、野外の看板等の支持体など装飾用途等種々の用途に好適に使用できる。また、樹脂組成物を構成する樹脂を適切に選択することで、粘着性を有する反射材を製造することもできる。